ЛЮМИНОФОРЫ НА ОСНОВЕ НЕСТЕХИОМЕТРИЧЕСКИХ ТЕТРАГОНАЛЬНЫХ СИЛИКАТОВ МЕДИ И ЩЕЛОЧНОЗЕМЕЛЬНОГО МЕТАЛЛА И СПОСОБ ИХ ПОЛУЧЕНИЯ

1. Нестехиометрический люминесцентный материал для светоизлучающего прибора, где нестехиометрический люминесцентный материал является силикатным люминофором с тетрагональной кристаллической структурой и имеющим большее количество кремния в кристаллической решетке, чем количество кремния в кристаллической решетке силикатных люминофоров со стехиометрической кристаллической структурой.
2. Нестехиометрический люминесцентный материал по п.1, где люминесцентный материал содержит двухвалентную медь в матрице и европий в качестве активатора.
3. Нестехиометрический люминесцентный материал по п.1 или 2, где люминесцентный материал возбуждают с помощью облучения с длиной волны от 250 до 500 нм.
4. Нестехиометрический люминесцентный материал по п.1 или 2, где люминесцентный материал включает силикат, представленный формулой
u
v
w
x
3-y
z
1+b
5+2b
a
(BaSrCaCu)(Zn,Mg,Mn)SiO:Eu,
где, u+v+w+x=1, y=z+a, z≤2, 0<x≤1, 0<a≤0,5 и 0<b<0,5.
5. Нестехиометрический люминесцентный материал по п.1 или 2, где люминесцентный материал излучает свет с большей длиной волны, чем длина волны возбуждающего облучения.
6. Нестехиометрический люминесцентный материал по п.1 или 2, где люминесцентный материал излучает свет с длиной волны от 500 до 630 нм.
7. Нестехиометрический люминесцентный материал по п.1 или 2, где люминесцентный материал применяют в комбинации со светоизлучающим прибором, испускающим возбуждающее излучение, для получения белого света или другого требуемого цвета.
8. Нестехиометрический люминесцентный материал по п.1 или 2, где люминесцентный материал применяют в комбинации с первичным прибором, излучающим синий свет, для получения белого света с цветовой температурой от 2000 до 10000 K и индексом качества цветовоспроизведения CRI Ra=80~95.
2
9. Нестехиометрический люминесцентный материал по п.1 или 2, где люминесцентный материал получают путем многостадийной высокотемпературной твердофазной реакции между исходными реагентами, включающими избыток SiO и соединения металлов, которые разлагаются при высоких температурах в оксиды.
10. Нестехиометрический люминесцентный материал по п.9, где температура составляет от 800 до 1550°C.